(57)【要約】【課題】  表面硬度、耐摩耗性に優れた硬化物を与える活性エネルギー線硬化型樹脂組成物を提供する。【解決手段】  下記（Ａ）〜（Ｅ）を含有してなる活性エネルギー線硬化型樹脂組成物（Ｘ）。（Ａ）：ケイ酸テトラアルキル（アルキルの炭素数１〜４）を構成単量体として含む加水分解縮合物、（Ｂ）：（メタ）アクリレート化合物、（Ｃ）：周期表第２族元素からなる群より選ばれる少なくとも１種の金属の酸化物、（Ｄ）：１価アルコールを含有する溶剤、（Ｅ）：光重合開始剤【選択図】  なし【特許請求の範囲】
【請求項１】
下記（Ａ）〜（Ｅ）を含有してなる活性エネルギー線硬化型樹脂組成物（Ｘ）。
（Ａ）：ケイ酸テトラアルキル（アルキルの炭素数１〜４）を構成単量体として含む加水分解縮合物
（Ｂ）：（メタ）アクリレート化合物
（Ｃ）：周期表第２族元素からなる群より選ばれる少なくとも１種の金属の酸化物
（Ｄ）：１価アルコールを含有する溶剤
（Ｅ）：光重合開始剤
【請求項２】
前記加水分解縮合物（Ａ）の重量平均分子量（Ｍｗ）が、３００〜３，０００である請求項１記載の活性エネルギー線硬化型樹脂組成物。
【請求項３】
前記（Ａ）〜（Ｃ）の合計重量に基づく、（Ａ）の重量が１．０〜５０重量％である請求項１または２記載の活性エネルギー線硬化型樹脂組成物。
【請求項４】
前記（Ａ）〜（Ｃ）の合計重量に基づく、（Ｃ）の重量が０．１〜２０重量％である請求項１〜３のいずれか記載の活性エネルギー線硬化型樹脂組成物。
【請求項５】
コーティング剤である請求項１〜４のいずれか記載の活性エネルギー線硬化型樹脂組成物。
【請求項６】
請求項１〜５のいずれか記載の活性エネルギー線硬化型樹脂組成物（Ｘ）が硬化した硬化物。
【請求項７】
ケイ酸テトラアルキル（アルキルの炭素数１〜４）を、水酸基を有する（メタ）アクリレート化合物の存在下で加水分解縮合して前記加水分解縮合物（Ａ）を得る工程を有する請求項１〜５のいずれか記載の活性エネルギー線硬化型樹脂組成物（Ｘ）の製造方法。
【発明の詳細な説明】
【技術分野】
【０００１】
本発明は活性エネルギー線硬化型樹脂組成物に関する。
【背景技術】
【０００２】
プラスチックは、軽量、成形性、耐衝撃性などに優れているが、表面硬度、耐摩耗性に欠けており、傷つきやすいという欠点がある。そのため、プラスチックに表面硬度、耐摩耗性を付与するハードコーティング法が求められている。
【０００３】
上記の問題点を解決するためにハードコーティング組成物として、シロキサン、（メタ）アクリル、ウレタンなどの材料を塗布、硬化し、被覆する方法が用いられている。その中でも特に、シロキサン材料は表面硬度、耐摩耗性の点で優れているが、熱硬化性であり、その生産性に問題がある。一方、アクリル材料では、光硬化法による耐摩耗性などの改善が提案されている（例えば、特許文献１参照）。
【先行技術文献】
【特許文献】
【０００４】
【特許文献１】特開２００４−２７７５１２号公報
【発明の概要】
【発明が解決しようとする課題】
【０００５】
しかし、特許文献１の方法では、表面硬度と耐摩耗性を十分に満足できるまでには至っておらず、表面硬度、耐摩耗性にも改良の余地があった。
本発明の目的は、表面硬度、耐摩耗性に優れた硬化物を与える活性エネルギー線硬化型樹脂組成物を提供することにある。
【課題を解決するための手段】
【０００６】
本発明者らは上記課題を解決すべく鋭意検討した結果、本発明に到達した。すなわち、本発明は、下記（Ａ）〜（Ｅ）を含有してなる活性エネルギー線硬化型樹脂組成物（Ｘ）である。
（Ａ）：ケイ酸テトラアルキル（アルキルの炭素数１〜４）を構成単量体として含む加水分解縮合物
（Ｂ）：（メタ）アクリレート化合物
（Ｃ）：周期表第２族元素からなる群より選ばれる少なくとも１種の金属の酸化物
（Ｄ）：１価アルコールを含有する溶剤
（Ｅ）：光重合開始剤
【発明の効果】
【０００７】
本発明の活性エネルギー線硬化型樹脂組成物（Ｘ）は、以下の効果を奏する。
（１）硬化物に、優れた表面硬度を付与する。
（２）該硬化物は、耐摩耗性に優れる。
【発明を実施するための形態】
【０００８】
＜加水分解縮合物（Ａ）＞
本発明における加水分解縮合物（Ａ）は、ケイ酸テトラアルキル（アルキルの炭素数１〜４）を構成単量体として含む。該加水分解縮合物（Ａ）は、オルトケイ酸テトラアルキル（炭素数１〜４）およびそれらの部分加水分解オリゴマーを、酸または塩基触媒にて（部分）加水分解縮合して得られる。
【０００９】
また、前記加水分解縮合物（Ａ）の製造時には、前記ケイ酸テトラアルキル以外に、さらに水酸基を有する（メタ）アクリレートを構成単量体として含むことが好ましい。
その場合、例えば、後述の（Ｂ）のうち水酸基を有する（メタ）アクリレート化合物の存在下で、ケイ酸テトラアルキルを加水分解縮合する方法が挙げられる。
【００１０】
該オルトケイ酸テトラアルキル（炭素数１〜４）としては、例えば、オルトケイ酸テトラメチル、オルトケイ酸テトラエチル、オルトケイ酸テトラｎ−またはｉ−プロピル、オルトケイ酸テトラブチルが挙げられる。
該オルトケイ酸テトラアルキル（炭素数１〜４）の部分加水分解オリゴマーとしては、例えば、メチルシリケートオリゴマー、エチルシリケートオリゴマーおよびこれらの混合物が挙げられる。
【００１１】
上記（Ａ）としては、下記一般式（１）で表される構造を有するものが好ましい。
【化１】
2018109151.tif 000002
【００１２】
一般式（１）中、Ｒ1〜Ｒ2は、それぞれ独立に水素原子またはアルキル基であり、ｎは１以上の整数である。該アルキル基の炭素数は好ましくは１〜４である。また、ｎは好ましくは１〜２００、さらに好ましくは２〜１００、とくに好ましくは３〜５０である。
上記Ｒ1〜Ｒ2について、モル比［水素原子／アルキル基］は、好ましくは４０／６０〜１００／０、さらに好ましくは５０／５０〜９０／１０、とくに好ましくは６０／４０〜８０／２０である。
また、前記加水分解縮合物（Ａ）の重量平均分子量（Ｍｗ）は、好ましくは９５〜３０，０００、さらに好ましくは１５０〜１０，０００、とくに好ましくは３００〜３，０００である。なお、重量平均分子量はＧＰＣで測定され、次の測定条件に従うものとする。
【００１３】
＜ＧＰＣ測定条件＞
・ＧＰＣ機種：Ｗａｔｅｒｓ  Ａｌｌｉａｎｃｅ  ２６９５、Ｗａｔｅｒｓ社製
・カラム    ：ＴＳＫｇｅｌ  Ｓｕｐｅｒ  Ｈ４０００＋
ＴＳＫｇｅｌ  Ｓｕｐｅｒ  Ｈ３０００＋
ＴＳＫｇｅｌ  Ｓｕｐｅｒ  Ｈ２０００＋
Ｇｕａｒｄｃｏｌｕｍｎ  Ｓｕｐｅｒ  Ｈ−Ｌ、東ソー（株）製
・溶媒      ：テトラヒドロフラン（ＴＨＦ）
・検出装置  ：屈折率検出器
・基準物質  ：標準ポリスチレン（ＴＳＫｓｔａｎｄａｒｄ
ＰＯＬＹＳＴＹＲＥＮＥ）、東ソー（株）製
【００１４】
該オルトケイ酸テトラアルキル（炭素数１〜４）の部分加水分解オリゴマーの市販品としては、例えば、三菱化学（株）製「ＭＫＣシリケート  ＭＳ５１」、「ＭＫＣシリケート  ＭＳ５６」、「ＭＫＣシリケート  ＭＳ５７」、「ＭＫＣシリケート  ＭＳ５６Ｓ」、コルコート（株）製「メチルシリケート５１」、「メチルシリケート５３Ａ」、「エチルシリケート４０」、「エチルシリケート４８」、「ＥＭＳ−４８５」、Ｅｖｏｎｉｋ（株）製「Ｄｙｎａｓｙｌａｎ  ＳＩＬＢＯＮＤ  ４０」、「Ｄｙｎａｓｙｌａｎ  ＳＩＬＢＯＮＤ  ５０」、「Ｄｙｎａｓｙｌａｎ  ＳＩＬＢＯＮＤ  ４０−ＨＦ」、「Ｄｙｎａｓｙｌａｎ  ＳＩＶＯ  ５５０」が挙げられる。
なお、上記（Ａ）は、１種単独でも、２種以上を併用してもよい。
【００１５】
＜（メタ）アクリレート化合物（Ｂ）＞
本発明における（メタ）アクリレート化合物（Ｂ）としては、単官能（メタ）アクリレート化合物（Ｂ１）、２官能（メタ）アクリレート化合物（Ｂ２）、３官能（メタ）アクリレート化合物（Ｂ３）、（メタ）アクリロイル基を４個以上有する多官能（メタ）アクリレート化合物（Ｂ４）等が挙げられる。なお、（Ｂ）は、前記（Ａ）以外のものであって、ケイ酸テトラアルキル（アルキルの炭素数１〜４）を構成単量体として含まないものが好ましい。
該（Ｂ２）としては、２官能（メタ）アクリレート（Ｂ２１）、２官能ウレタン（メタ）アクリレート（Ｂ２２）、２官能ポリエステル（メタ）アクリレート（Ｂ２３）が挙げられる。
【００１６】
［単官能（メタ）アクリレート化合物（Ｂ１）］
該（Ｂ１）としては、例えば、メチル（メタ）アクリレート、エチル（メタ）アクリレート、ブチル（メタ）アクリレート、ｔｅｒｔ−ブチル（メタ）アクリレート、ヘキシル（メタ）アクリレート、２−エチルヘキシル（メタ）アクリレート、ｔｅｒｔ−オクチル（メタ）アクリレート、２，３−ジメチルヘキシル（メタ）アクリレート、イソアミル（メタ）アクリレート、デシル（メタ）アクリレート、イソデシル（メタ）アクリレート、ステアリル（メタ）アクリレート、イソステアリル（メタ）アクリレート、シクロヘキシル（メタ）アクリレート、４−ｎ−ブチルシクロへキシル（メタ）アクリレート、ボルニル（メタ）アクリレート、イソボルニル（メタ）アクリレート、ベンジル（メタ）アクリレート、２−エチルヘキシルジグリコール（メタ）アクリレート、ブトキシエチル（メタ）アクリレート、２−クロロエチル（メタ）アクリレート、４−ブロモブチル（メタ）アクリレート、シアノエチル（メタ）アクリレート、ブトキシメチル（メタ）アクリレート、メトキシプロピレンモノ（メタ）アクリレート、３−メトキシブチル（メタ）アクリレート、アルコキシメチル（メタ）アクリレート、２−エチルへキシルカルビトール（メタ）アクリレート、アルコキシエチル（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、ヒドロキシアルキル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、ポリエチレンオキサイドモノメチルエーテル（メタ）アクリレート、オリゴエチレンオキサイドモノメチルエーテル（メタ）アクリレート、ポリエチレンオキサイド（メタ）アクリレート、オリゴエチレンオキサイド（メタ）アクリレート、オリゴエチレンオキサイドモノアルキルエーテル（メタ）アクリレート、ポリエチレンオキサイドモノアルキルエーテル（メタ）アクリレート、ジプロピレングリコール（メタ）アクリレート、ポリプロピレンオキサイドモノアルキルエーテル（メタ）アクリレート、オリゴプロピレンオキサイドモノアルキルエーテル（メタ）アクリレート、ブトキシジエチレングリコール（メタ）アクリレート、トリフロロエチル（メタ）アクリレート、パーフロロオクチルエチル（メタ）アクリレート、２−ヒドロキシ−３−フェノキシプロピル（メタ）アクリレート、エチレンオキサイド［以下、ＥＯと略記することがある］変性フェノール（メタ）アクリレート、ＥＯ変性クレゾール（メタ）アクリレート、ＥＯ変性ノニルフェノール（メタ）アクリレート、プロピレンオキサイド［以下、ＰＯと略記することがある］変性ノニルフェノール（メタ）アクリレートおよびＥＯ変性−２−エチルヘキシル（メタ）アクリレート、２−（２−ビニルオキシエトキシ）エチル（メタ）アクリレート、（メタ）アクリル酸、（メタ）アクリルアミド無水マレイン酸付加物、２−（メタ）アクリロイロキシエチルコハク酸、２−（メタ）アクリロイロキシエチルヘキサヒドロフタル酸、β−カルボキシエチル（メタ）アクリレート、４−ヒドロキシブチル（メタ）アクリレートコハク酸付加物、１，４−シクロヘキサンジメタノールモノ（メタ）アクリレートコハク酸付加物、１，４−ベンゼンジメタノールモノ（メタ）アクリレートコハク酸付加物、２−（メタ）アクリロイロキシエチル−フタル酸、ポリオール（２価〜６価、好ましくは２価、炭素数２〜１０、好ましくは炭素数２〜６）のアルキレンオキサイド（炭素数２〜４）付加物（付加数１〜３０）モノ（メタ）アクリレートコハク酸エステル、ω−カルボキシ−カプロラクトンモノ（メタ）アクリレート、ω−カルボキシ−ジ−（カプロラクトン）モノ（メタ）アクリレート；
【００１７】
［２官能（メタ）アクリレート化合物（Ｂ２１）］
該（Ｂ２）としては、例えば、１，６−ヘキサンジオールジ（メタ）アクリレート、１，１０−デカンジオールジ（メタ）アクリレート、ネオペンチルグリコールジ（メタ）アクリレート、２，４−ジメチル−１，５−ペンタンジオールジ（メタ）アクリレート、ブチルエチルプロパンジオールジ（メタ）アクリレート、エトキシ化シクロヘキサンメタノールジ（メタ）アクリレート、ポリプロピレングリコールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ＥＯ変性ビスフェノールＡジ（メタ）アクリレート、ＥＯ変性ビスフェノールＦジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチル−プロパンジオールジ（メタ）アクリレート、１，９−ノナンジオールジ（メタ）アクリレート、プロポキシ化エトキシ化ビスフェノールＡジ（メタ）アクリレート；
【００１８】
［２官能ウレタン（メタ）アクリレート化合物（Ｂ２２）］
２官能ウレタン（メタ）アクリレート（Ｂ２２）は、イソシアネートに水酸基を有する（メタ）アクリル酸誘導体を反応させることにより得られる化合物であれば特に限定されず、例えば、２つのイソシアネート基を有する化合物１当量に対して水酸基を有する（メタ）アクリル酸誘導体２当量を触媒として金属系化合物（例えばスズ系）存在下で反応させることによって得ることができる。
【００１９】
２官能ウレタン（メタ）アクリレート（Ｂ２２）の原料となるイソシアネートとしては特に限定されず、例えば、イソホロンジイソシアネート、２，４−トリレンジイソシアネート、２，６−トリレンジイソシアネート、ヘキサメチレンジイソシアネート、トリメチルヘキサメチレンジイソシアネート、ジフェニルメタン−４，４’−ジイソシアネート（ＭＤＩ）、水添ＭＤＩ、ポリメリックＭＤＩ、１，５−ナフタレンジイソシアネート、ノルボルナンジイソシネート、トリジンジイソシアネート、キシリレンジイオシアネート（ＸＤＩ）、水添ＸＤＩ、リジンジイソシアネート、トリフェニルメタントリイソシアネート、トリス（イソシアネートフェニル）チオフォスフェート、テトラメチルキシレンジイソシアネート、１，６，１０−ウンデカントリイソシアネートが挙げられる。
【００２０】
また、上記イソシアネートとしては、例えば、エチレングリコール、グリセリン、ソルビトール、（ポリ）プロピレングリコール、カーボネートジオール、ポリエーテルジオール、ポリエステルジオール、ポリカプロラクトンジオール等のポリオールと過剰のイソシアネートとの反応により得られる鎖延長されたイソシアネート化合物も用いることができる。
【００２１】
２官能ウレタン（メタ）アクリレート（Ｂ２２）の原料となる水酸基を有する（メタ）アクリル酸誘導体としては特に限定されず、例えば、２−ヒドロキシエチル（メタ）アクリレート、２−ヒドロキシプロピル（メタ）アクリレート、４−ヒドロキシブチル（メタ）アクリレート、２−ヒドロキシブチル（メタ）アクリレート等の市販品やエチレングリコール、プロピレングリコール、１，３−プロパンジオール、１，３−ブタンジオール、１，４−ブタンジオール、ポリエチレングリコール等の二価のアルコールのモノ（メタ）アクリレートが挙げられる。
【００２２】
２官能ポリエステル（メタ）アクリレート（Ｂ２３）は、多価カルボン酸と多価アルコールの縮合によって得られる末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
【００２３】
２官能ポリエステル（メタ）アクリレート（Ｂ２３）の構成単位である多価アルコールとしては、例えば、エチレングリコール、１，２−プロピレングリコール、１，３−プロピレングリコール、１，４−ブタンジオ−ル、ネオペンチルグリコール、１，４−ブテンジオール、１，５−ペンタンジオール、１，６−ヘキサンジオール等のアルキレングリコール；ジエチレングリコール、トリエチレングリコール、ジプロピレングリコール、ポリエチレングリコール、ポリプロピレングリコール、ポリテトラメチレングリコール等のアルキレンエーテルグリコール；１，４−シクロヘキサンジメタノール、水素添加ビスフェノールＡ等の脂環式ジオール；ビスフェノールＡ、ビスフェノールＦ、ビスフェノールＳ等のビスフェノール；ビスフェノールのアルキレンオキサイド［ＥＯ、ＰＯ、ブチレンオキサイド（ＢＯ）等］付加物（平均付加モル数２〜８）、グリセリンが挙げられる。
【００２４】
２官能ポリエステル（メタ）アクリレート（Ｂ２３）の構成単位である多価カルボン酸としては、例えば、マレイン酸、フマール酸、シトラコン酸、イタコン酸、グルタコン酸、フタル酸、イソフタル酸、テレフタル酸、コハク酸、アジピン酸、セバンチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、イソオクテニルコハク酸、ｎ−オクチルコハク酸、イソオクチルコハク酸、アコニット酸等、またはこれらの酸の無水物もしくは低級アルキルエステルが挙げられる。
【００２５】
［３官能（メタ）アクリレート化合物（Ｂ３）］
該（Ｂ３）としては、例えば、トリメチロールエタントリ（メタ）アクリレート、トリメチロールプロパントリ（メタ）アクリレート、トリメチロールプロパンのアルキレンオキサイド変性トリ（メタ）アクリレート、ペンタエリスリトールトリ（メタ）アクリレート、ジペンタエリスルトールトリ（メタ）アクリレート、トリメチロールプロパントリ（（メタ）アクリロイルオキシプロピル）エーテル、ソルビトールトリ（メタ）アクリレート、ペンタエリスリトールの炭素数２〜３のアルキレンオキサイド１〜３０モル付加物のトリ（メタ）アクリレート、エトキシ化グリセリントリ（メタ）アクリレート、プロピオン酸ジペンタエリスリトールトリ（メタ）アクリレート；
【００２６】
［多官能（メタ）アクリレート化合物（Ｂ４）］
該（Ｂ４）としては、例えば、ペンタエリスリトールテトラ（メタ）アクリレート、ソルビトールテトラ（メタ）アクリレート、ジトリメチロールプロパンテトラ（メタ）アクリレート、ジペンタエリスリトールテトラ（メタ）アクリレート、プロピオン酸ジペンタエリスリトールテトラ（メタ）アクリレート、ペンタエリスリトールの炭素数２〜３のアルキレンオキサイド１〜１１モル付加物のテトラ（メタ）アクリレート、ソルビトールペンタ（メタ）アクリレート、ジペンタエリスリトールペンタ（メタ）アクリレート、ジペンタエリスリトールヘキサ（メタ）アクリレート、ソルビトールヘキサ（メタ）アクリレート、カプロラクトン変性ジペンタエリスリトールヘキサ（メタ）アクリレートが挙げられる。
【００２７】
上記（メタ）アクリレート化合物（Ｂ）のうち、後述の活性エネルギー線硬化型組成物（Ｘ）のハンドリング性、硬化性および硬化物の機械物性の観点から好ましいのは（Ｂ３）である。
また、（Ｂ１）〜（Ｂ４）の２種以上を併用する場合、（Ｂ）の重量に基づく、（Ｂ３）の合計重量は、後述の活性エネルギー線硬化型組成物のハンドリング性および硬化性、硬化物の機械物性の観点から、好ましくは５０重量％以上、さらに好ましくは７０重量％以上、とくに好ましくは９０重量％以上である。
なお、上記（Ｂ）は、１種単独でも、２種以上を併用してもよい。
【００２８】
＜金属の酸化物（Ｃ）＞
本発明における、金属の酸化物（Ｃ）［以下、金属酸化物（Ｃ）と略記することがある］としては、周期表第２族元素からなる群より選ばれる少なくとも１種の金属の酸化物が挙げられる。
該（Ｃ）としては、例えば、酸化ベリリウム、酸化マグネシウム、酸化カルシウム、酸化ストロンチウム、酸化バリウム、酸化ラジウム等が挙げられる。
上記（Ｃ）のうち、好ましいのは酸化マグネシウム、酸化カルシウムである。
【００２９】
＜溶剤（Ｄ）＞
本発明における、溶剤（Ｄ）としては、１価アルコールを含有する溶剤が挙げられる。
該（Ｄ）としては、例えば、メタノール、エタノール、ｎ−およびｉ−プロパノール（ＩＰＡ）、ｎ−、ｉ−、ｓｅｃ−およびｔ−ブタノール、２−エチルヘキシルアルコール、ベンジルアルコール）、およびこれらの２種以上の混合溶剤が挙げられる。
これらのうち保存安定性および生産性の観点から好ましいのはメタノール、エタノール、ＩＰＡおよびこれらの混合物である。
【００３０】
＜光重合開始剤（Ｅ）＞
光重合開始剤（Ｅ）としては、例えば、２，４，６−トリメチルベンゾイル−ジフェニル−ホスフィンオキサイド、ビス（２，４，６−トリメチルベンゾイル）−フェニルホスフィンオキサイド、２−メチル−１−（４−メチルチオフェニル）−２−モルフォリノプロパン−１−オン、２−ベンジル−２−ジメチルアミノ−１−（４−モルフォリノフェニル）ブタノン、１，２−（ジメチルアミノ）−２−［（４−メチルフェニル）メチル］−１−［４−（４−モルホリニル）フェニル］−１−ブタノン、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、ベンゾインメチルエーテル、ベンゾインエチルエーテル、ベンゾインイソプロピルエーテル、１，２−オクタンジオン−１−（４−［フェニルチオ）−２−（Ｏ−ベンゾイルオキシム）］、エタノン−１−（９−エチル−６−（２−メチルベンゾイル）−９Ｈ−カルバゾール−３−イル］−１−（０−アセチルオキシム）、ビス（η５−２，４−シクロペンタジエン−１−イル）−ビス（２，６−ジフルオロ−３−（１Ｈ−ピロール−１−イル）−フェニル）チタニウムが挙げられる。
【００３１】
＜活性エネルギー線硬化型樹脂組成物（Ｘ）＞
本発明の活性エネルギー線硬化型樹脂組成物（Ｘ）は、前記（Ａ）〜（Ｅ）を含有してなる。
該（Ｘ）は、前記（Ａ）〜（Ｅ）を混合して製造できる。また、前記のように、ケイ酸テトラアルキル（アルキルの炭素数１〜４）を、水酸基を有する（メタ）アクリレート化合物の存在下で加水分解縮合して前記加水分解縮合物（Ａ）を得る工程を有することが好ましい。
【００３２】
（Ｂ）の（メタ）アクリロイル基濃度［ｘ］（ｍｍｏｌ／ｇ）は、硬化性および硬化収縮の観点から好ましくは１．０〜１５．０ｍｍｏｌ／ｇ、さらに好ましくは２．０〜１２．０ｍｍｏｌ／ｇ、とくに好ましくは３．０〜１１．０ｍｍｏｌ／ｇである。（Ｂ）の（メタ）アクリロイル基濃度［ｘ］（ｍｍｏｌ／ｇ）は下記式（１）により算出できる。
［ｘ］＝（ａ0×ｄ0／Ｍ0＋ａ1×ｄ1／Ｍ1＋・・・
＋ａi×ｄi／Ｍi＋・・・＋ａn×ｄn／Ｍn）×１０      （１）
上記式（１）中、ａ0、ａ1、・・・ａi、・・・ａnは、（Ｂ）を構成する（メタ）アクリロイル基含有化合物各成分（以下各成分と略記）の重量％、ｄ0、ｄ1、・・・ｄi、・・・ｄnは、各成分中の（メタ）アクリロイル基の数、Ｍ0、Ｍ1、・・・Ｍi、・・・Ｍnは、各成分の分子量を表す。
【００３３】
また、（Ａ）と（Ｂ）との重量比［（Ａ）／（Ｂ）］は、表面硬度、耐摩耗性の観点から、好ましくは１０／９０〜８０／２０、さらに好ましくは１５／８５〜７０／３０、とくに好ましくは２０／８０〜６０／４０である。
【００３４】
前記（Ａ）〜（Ｃ）の合計重量に基づく、それぞれの重量は、
（Ａ）の重量は、好ましくは１．０〜５０重量％、さらに好ましくは３．０〜４０重量％；
（Ｂ）の重量は、好ましくは１０〜９０重量％、さらに好ましくは２０〜８０重量％；
（Ｃ）の重量は、好ましくは０．１〜２０重量％、さらに好ましくは０．２〜１０重量％；
（Ｄ）の重量は、好ましくは１０〜２００重量％、さらに好ましくは２０〜１５０重量％；
（Ｅ）の重量は、好ましくは０．１〜５重量％、さらに好ましくは０．５〜５重量％である。
【００３５】
本発明の活性エネルギー線硬化型樹脂組成物（Ｘ）には、耐候性を高めるために、紫外線吸収剤（Ｆ）、ヒンダードアミン光安定剤（Ｇ）、酸化防止剤（Ｈ）を含有してもよい。
【００３６】
＜ベンゾトリアゾール骨格またはトリアジン骨格を有する紫外線吸収剤（Ｆ）＞
本発明におけるベンゾトリアゾール骨格またはトリアジン骨格を有する紫外線吸収剤（Ｆ）としては、２−（２−ヒドロキシ−５−メチル）ベンゾトリアゾール、２−［２−ヒドロキシ−３，５−ビス（α，α−ジメチルベンジル）フェニル］−２Ｈ−ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ｔ−ブチルフェニル）−５−クロロベンゾトリアゾール、２−（２Ｈ−ベンゾトリアゾール−２−イル）−４，６−ビス（１−メチル−１−フェニルエチル）フェノール、２−（２’−ヒドロキシ−３’，５’−ｔ−ペンチルベンゾトリアゾール、２−［２’−ヒドロキシ−５’−（１，１，３，３，−テトラメチルブチル）］ベンゾトリアゾール、２−（２’−ヒドロキシ−３’−ｓ−ブチル−５’−ｔ−ブチルベンゾトリアゾール、２−（２’−ヒドロキシ−３−ドデシル−５’−メチルベンゾトリアゾール、２−（２’−ヒドロキシ−３’−ｔ−ブチル−５’−メチルフェニル）−５−クロロベンゾトリアゾール、２−（２’−ヒドロキシ−５’−メチルフェニル）ベンゾトリアゾール、２，２−メチレンビス［４−（１，１，３，３−テトラメチルブチル）］−６−（２Ｈ−ベンゾトリアゾール−２−イル）フェノール］、３−［３−（２Ｈ−ベンゾトリアゾール−２−イル）−５−ｔ−ブチル−４−ヒドロキシフェニル］プロピオネート、これらの混合物等が挙げられる。
上記（Ｆ）のうち、好ましいのはトリアジン骨格を有するものである。
【００３７】
＜ヒンダードアミン光安定剤（Ｇ）＞
本発明におけるヒンダードアミン光安定剤（Ｇ）としては、テトラキス（２，２，６，６−ペンタメチル−４−ピペリジル）ブタン−１，２，３，４−テトラカルボキシレート、テトラキス（２，２，６，６−テトラメチル−４−ピペリジル）ブタン−１，２，３，４−テトラカルボキシレート、１，２，３，４−ブタンテトラカルボン酸−１，２，３−トリス（２，２，６，６−テトラメチル−４−ピペリジニル）−４−トリデシル、１，２，３，４−ブタンテトラカルボン酸−１−ヘキサデシル−２，３，４−トリス（２，２，６，６−テトラメチル−４−ピペリジニル）、ビス（１，２，２，６，６−ペンタメチル−４−ピペリジル）セバケート）、ビス（２，２，６，６−テトラメチル−４−ピペリジル）セバケート、ビス（１−ウンデカノキシ−２，２，６，６−テトラメチルピペリジン−４−イル）カーボネート、１，２，２，６，６−ペンタメチル−４−ピペリジル （メタ）アクリレート、２，２，６，６−テトラメチル−４−ピペリジル（メタ）アクリレート、ビス（１，２，２，６，６−ペンタメチル−４−ピペリジル）［［３，５−ビス（１，１−ジメチルエチル）−４−ヒドロキシフェニル］メチル］ブチルマロネート、ビス（１，２，２，６，６−ペンタメチル−４−ピペリジル）セバケート、メチル−１，２，２，６，６−ペンタメチル−４−ピペリジルセバケート、これらの混合物等が挙げられる。
上記（Ｇ）のうち、好ましいのはピペリジン骨格を有するものである。
【００３８】
＜前記（Ｆ）、（Ｇ）以外の酸化防止剤（Ｈ）＞
本発明における酸化防止剤（Ｈ）としては、ジ−ｔ−ブチルヒドロキシトルエン（ＢＨＴ）、２，４−ビス−（ｎ−オクチルチオ）−６−（４−ヒドロキシ−３，５−ジ−ｔ−ブチルアニリノ）−１，３，５−トリアジン、ペンタエリスリチル・テトラキス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、Ｎ，Ｎ’−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレート、オクチル化ジフェニルアミン、２，４，−ビス［（オクチルチオ）メチル］−Ｏ−クレゾール、イソオクチル−３−（３，５−ジ−ｔ−ブチル−４−ヒドロキシフェニル）プロピオネート、ジブチルヒドロキシトルエン、３，９−ビス（２，６−ジ−ｔｅｒｔ−ブチル−４−メチルフェノキシ）−２，４，８，１０−テトラオキサ−３，９−ジホスファスピロ［５．５］ウンデカン、２，２’−メチレンビス（４，６−ジ−ｔｅｒｔ−ブチルフェニル）２−エチルヘキシルホスファイト、トリス（２，４−ジ−ｔｅｒｔ−ブチルフェニル）ホスファイト、３，９−ビス（オクタデシロキシ）−２，４，８，１０−テトラオキサ−３，９−ジホスファスピロ［５．５］ウンデカン、トリス（ノニルフェニル）ホスファイト、２−エチルヘキシルジフェニルホスファイト、イソデシルジフェニルホスファイト、トリイソデシル ホスファイト、トリフェニルホスファイト、これらの混合物等が挙げられる。
上記（Ｈ）のうち、好ましいのはペンタエリトリトールテトラキス［３−（３，５−ジ−ｔｅｒｔ−ブチル−４−ヒドロキシフェニル）プロピオナート］である。
【００３９】
また、本発明の活性エネルギー線硬化型樹脂組成物（Ｘ）には、本発明の効果を阻害しない範囲で、必要により、レベリング剤（Ｉ）、フィラー（Ｊ）を含有してもよい。
【００４０】
レベリング剤（Ｉ）としては、例えば、ポリジメチルシロキサン、そのポリエーテル変性物、そのポリエステル変性物、ポリジメチルシロキサン骨格を有するアクリルポリマー、ポリジメチルシロキサン骨格を有するウレタンポリマーが挙げられる。
化合物（Ｉ）の市販品としては、ポリエーテル変性ポリジメチルシロキサン［商品名「ＫＦ−６１５Ａ」、信越化学（株）社製］、ポリエーテル変性ポリジメチルシロキサン［商品名「ＢＹＫ−３３３」、ＢＹＫ Ｃｈｅｍｉｅ社製］、アクリル基を有するポリエーテル変性ポリジメチルシロキサン［商品名「ＢＹＫ−ＵＶ３５００」、ＢＹＫ Ｃｈｅｍｉｅ社製］、ポリメチルフェニルシロキサン［商品名「ＫＦ−５６」、信越化学（株）社製］等が挙げられる。該（Ｉ）は、１種単独でも。２種以上を併用してもよい。
上記（Ｉ）のうち、好ましいのはポリエーテル変性したものである。
【００４１】
フィラー（Ｊ）としては、例えば、シリカ、ジルコニア、アルミナが挙げられる。
【００４２】
前記（Ｉ）〜（Ｊ）は、１種類または２種類以上使用できる。（Ｉ）〜（Ｊ）の添加量は、（Ｂ）の重量に基づいて、それぞれ、好ましくは１０重量％以下、さらに好ましくは０．１〜５重量％である。
【００４３】
＜硬化物＞
本発明の硬化物は、前記活性エネルギー線硬化型樹脂組成物（Ｘ）が硬化したものである。すなわち、該活性エネルギー線硬化型樹脂組成物は、活性エネルギー線により硬化されて硬化物となる。該活性エネルギー線としては、紫外線、電子線等が挙げられる。
該紫外線を照射する場合、高圧水銀灯、メタルハライドランプ等を備えた公知の紫外線照射装置を使用することができる。紫外線の照射量は、好ましくは、３０〜２，０００ｍＪ／ｃｍ2である。照射量が３０ｍＪ／ｃｍ2未満では硬化性組成物の硬化が不十分となり、２，０００ｍＪ／ｃｍ2を超えると、硬化物が黄変劣化する場合がある。
該電子線を照射する場合、公知の電子線照射装置を使用することができる。電子線の照射量は、好ましくは１〜１０Ｍｒａｄである。照射量が１Ｍｒａｄ未満では、硬化性組成物の硬化が不十分となり、１０Ｍｒａｄを超えると硬化物が劣化する場合がある。
【００４４】
本発明の活性エネルギー線硬化型樹脂組成物は、その構成により、活性エネルギー線で硬化させた硬化物に優れた表面硬度、耐摩耗性を付与することができる。
このため、該組成物は、種々の用途（成形品、コーティング剤等）に適用でき、とりわけコーティング剤（自動車等の外装および内装のトップコート、建築材の化粧シート等）に有用である。
【実施例】
【００４５】
以下、本発明を実施例によりさらに詳細に説明するが、本発明はこれらに限定されるものではない。以下の実施例において部は重量部、％は重量％を表す。
【００４６】
＜加水分解縮合物（Ａ）を含有してなる溶液（Ａ０）製造＞
・製造例１：（Ａ−１）の製造
冷却管、撹拌装置、温度計を備えたガラス製反応容器にオルトケイ酸テトラエチル（ａ０−１）［東京化成（株）製］１００部、イソボルニルアクリレート（Ｂ１−１）［商品名「ＩＢＸＡ」、大阪有機化学工業（株）社製］５０部、ペンタエリスリトールトリアクリレート（Ｂ３−１）［商品名「ライトアクリレート  ＰＥ−３Ａ」、共栄社（株）製］５０部、エタノール（Ｄ−１）５９部を仕込み、２５℃で均一に溶解させた。２−アクリルアミド−２−メチルプロパンスルホン酸［東京化成（株）製］の３重量％水溶液３６部を滴下し、２５℃で１時間攪拌させて（ａ０−１）を加水分解縮合し、加水分解縮合物（Ａ−１）を含有してなる溶液（Ａ０−１）２９４部を得た。
なお、（Ａ０−１）中の（Ａ−１）は１６重量％、（Ｂ１−１）は１７重量％、（Ｂ３−１）は１７重量％、（Ｄ−１）は５０重量％であった。
また、（Ａ−１）の重量平均分子量は８２０であった。
【００４７】
・製造例２：（Ａ−２）の製造
製造例１において、（Ｂ１−１）５０部をビスフェノールＡエチレンオキサイド（ＥＯ）４モル付加物のジアクリレート（Ｂ２−１）［商品名「ネオマー  ＢＡ−６４１」、三洋化成（株）製］５０部とした以外は、製造例１と同様にして、加水分解縮合物（Ａ−２）を含有してなる溶液（Ａ０−２）２９４部を得た。
なお、（Ａ０−２）中の（Ａ−２）は１６重量％、（Ｂ２−１）は１７重量％、（Ｂ３−１）は１７重量％、（Ｄ−１）は５０重量％であった。
また、（Ａ−２）の重量平均分子量は４３０であった。
【００４８】
・製造例３：（Ａ−３）の製造
製造例１において、（Ｂ１−１）５０部、（Ｂ３−１）５０部を、（Ｂ３−１）１００部とした以外は、製造例１と同様にして、加水分解縮合物（Ａ−３）を含有してなる溶液（Ａ０−３）２９４部を得た。
なお、（Ａ０−３）中の（Ａ−３）は１６重量％、（Ｂ３−１）は３４重量％、（Ｄ−１）は５０重量％であった。
また、（Ａ−３）の重量平均分子量は２，５７０であった。
【００４９】
・製造例４：（Ａ−４）の製造
製造例１において、（Ｂ１−１）５０部をペンタエリスリトールテトラアクリレート（Ｂ４−１）［商品名「ネオマー  ＥＡ−３００」、三洋化成（株）製］５０部とした以外は、製造例１と同様にして、加水分解縮合物（Ａ−４）を含有してなる溶液（Ａ０−４）２９４部を得た。
なお、（Ａ０−４）中の（Ａ−４）は１６重量％、（Ｂ３−１）は１７重量％、（Ｂ４−１）は１７重量％、（Ｄ−１）は５０重量％であった。
また、（Ａ−４）の重量平均分子量は９６０であった。
【００５０】
・製造例５：（Ａ−５）の製造
冷却管、撹拌装置、温度計を備えたガラス製反応容器にエチルシリケート５量体（ａ０−２）［商品名「Ｄｙｎａｓｙｌａｎ  ＳＩＬＢＯＮＤ  ４０」、Ｅｖｏｎｉｋ（株）製］７１部、ペンタエリスリトールトリアクリレート（Ｂ３−１）［商品名「ライトアクリレート  ＰＥ−３Ａ」、共栄社（株）製］１００部、エタノール（Ｄ−１）８７部を仕込み、２５℃で均一に溶解させた。２−アクリルアミド−２−メチルプロパンスルホン酸［東京化成（株）製］の３重量％水溶液２１部を滴下し、２５℃で１時間攪拌させて、（ａ０−２）を加水分解縮合し、加水分解縮合物（Ａ−５）を含有してなる溶液（Ａ０−５）２７９部を得た。
なお、（Ａ０−５）中の（Ａ−５）は１４重量％、（Ｂ３−１）は３６重量％、（Ｄ−１）は５０重量％であった。
また、（Ａ−５）の重量平均分子量は１，２７０であった。
【００５１】
・製造例６：（Ａ−６）の製造
製造例１において、エタノール（Ｄ−１）５９部を、イソプロパノール（Ｄ−２）５９部にした以外は、製造例１と同様にして、加水分解縮合物（Ａ−６）を含有してなる溶液（Ａ０−６）２９４部を得た。
なお、（Ａ０−６）中の（Ａ−６）は１６重量％、（Ｂ１−１）は１７重量％、（Ｂ３−１）は１７重量％、（Ｄ−２）は５０重量％であった。
また、（Ａ−６）の重量平均分子量は８６０であった。
【００５２】
＜実施例１〜１３、比較例１＞
表１に記載の配合組成（部）に従って、一括で配合し、ディスパーサーで均一に分散するまで撹拌し、各活性エネルギー線硬化型樹脂組成物（Ｘ）を得た。
【００５３】
次に、得られた各活性エネルギー線硬化型樹脂組成物（Ｘ）を、表面処理を施した厚さ１００μｍのＰＥＴフィルム［商品名「コスモシャインＡ４３００」、東洋紡（株）製］に、アプリケーターを用いて硬化後の膜厚が２０μｍとなるように塗布して、８０℃、１分間で溶剤を乾燥させ、窒素雰囲気下で、ベルトコンベア式ＵＶ照射装置［アイグラフィックス（株）製「ＥＣＳ−１５１Ｕ」、以下の評価にも同じ装置を用いた。］にて露光量５００ｍＪ／ｃｍ2で硬化し、硬化物を得た。
上記の硬化物を、以下の評価方法（１）〜（２）に従って、評価した。各活性エネルギー線硬化型樹脂組成物（Ｘ）の構成（部）、評価結果を表２に示す。
【００５４】
＜評価方法＞
（１）鉛筆硬度［表面硬度の評価］
ＪＩＳ  Ｋ５６００−５−４に準拠し、鉛筆硬度を評価し、以下の基準で評価した。
＜評価基準＞
☆：５Ｈ以上
◎：４Ｈ
○：３Ｈ〜２Ｈ
△：２Ｈ〜Ｈ
×：Ｈ未満
【００５５】
（２）耐ＳＷ性［耐摩耗性の評価］
ＪＩＳ  Ｌ−０８４９に準拠し、＃００００のスチールウール、５００ｇ荷重、擦過回数１００回往復で試験し、擦った後、以下の基準で評価した。
＜評価基準＞
☆：往復５００回後で傷なし。
◎：往復４００回後で傷ないが、往復５００回後には傷あり。
○：往復３００回後で傷ないが、往復４００回後には傷あり。
△：往復２００回後で傷ないが、往復３００回後には傷あり。
×：往復２００回以内に傷あり。
【００５６】
【表１】
2018109151.tif 000003
【００５７】
【表２】
2018109151.tif 000004
【００５８】
表１〜２中の略号は以下のとおり。
＜（メタ）アクリレート化合物（Ｂ）＞
（Ｂ１−１）、ＩＢＸＡ：
イソボルニルアクリレート［商品名「ＩＢＸＡ」、大阪有機化学工業（株）社製］
（Ｂ２−１）、ＢＡ−６４１：
ビスフェノールＡエチレンオキサイド（ＥＯ）４モル付加物のジアクリレート
［商品名「ネオマー  ＢＡ−６４１」、三洋化成（株）製］
（Ｂ３−１）、ＰＥ−３Ａ：
ペンタエリスリトールトリアクリレート
［商品名「ライトアクリレート  ＰＥ−３Ａ」、共栄社（株）製］
（Ｂ４−１）、ＥＡ−３００：
ペンタエリスリトールテトラアクリレート
［商品名「ネオマー  ＥＡ−３００」、三洋化成（株）製］
【００５９】
＜金属酸化物（Ｃ）＞
（Ｃ−１）、ＭｇＯ：
酸化マグネシウム［商品名「酸化マグネシウム」、和光純薬（株）製］
（Ｃ−２）、ＣａＯ：
酸化カルシウム［商品名「酸化カルシウム」、和光純薬（株）製］
【００６０】
＜溶剤（Ｄ）＞
（Ｄ−１）、ＥｔＯＨ：
エタノール［商品名「エタノール」、和光純薬（株）製］
（Ｄ−２）、ＩＰＡ：
イソプロパノール［試薬、和光純薬（株）製］
【００６１】
＜レべリング剤（Ｉ）＞
（Ｉ−１）、ＫＦ−６１５Ａ：
ポリエーテル変性ポリジメチルシロキサン
［商品名「ＫＦ−６１５Ａ」、信越化学（株）社製］
【００６２】
＜光重合開始剤（Ｅ）＞
（Ｅ−１）、ＬＵＣＩＲＩＮ  ＴＰＯ：
２，４，６−トリメチルベンゾイル−ジフェニル−フォスフィンオキサイド、
［商品名「ＬＵＣＩＲＩＮ  ＴＰＯ」、ＢＡＳＦ（株）製］
【００６３】
表１〜２の結果から、本発明の活性エネルギー線硬化型樹脂組成物（Ｘ）は、比較のものに比べ、活性エネルギー線硬化型樹脂組成物の硬化物に、表面硬度、耐摩耗性を付与することがわかる。
【産業上の利用可能性】
【００６４】
本発明の活性エネルギー線硬化型樹脂組成物は、活性エネルギー線照射時の硬化性に優れ、該組成物を硬化させてなる硬化物は、表面硬度、耐摩耗性に優れることから、表面に微細構造を有する光学レンズ（プリズムシート、コリメーターレンズ、フレネルレンズ、レンチキュラーレンズ、後反射レンズ、ホログラム等）、携帯電話部材（ボタン等の装飾部材、タッチパネル等）、液晶ディスプレイ、プラズマディスプレイ、エレクトロルミネッセンスディスプレイ、偏光板の保護膜、自動車等の外装および内装のトップコート、化粧シート（建築物の床面、壁面、天井等の内装材等）等の用途に幅広く用いることができ、極めて有用である。